СТЕКЛОТЕКСТОЛИТ СФУ
GLASS TEXTOLITE SFU

Изобретение относится к области получения стеклотекстолитов фольгированных, применяемых для изготовления печатных плат (ПП).
Из уровня техники известен следующий аналог:
Авторское свидетельство №654647 от 18.10.1976 г., в котором описана эпоксидная композиция на основе эпоксидной смолы, имеющая одно- или двухстороннее покрытие медной фольгой и предназначенная для изготовления печатных плат, в том числе многослойных. Аналог имеет следующий состав (масс.ч.):
- Эпоксидная смола - 95-68;
- Отвердитель - 4,5-28;
- Ускоритель - 0,25-2,0;
- Диэтиленгликоль - 0,25-2,0.
Недостатком является малая стабильность линейных размеров.
Прототипом является стеклотекстолит фольгированный теплостойкий СТФ, состав которого опубликован на сайте http://www.mosizolit.ru.tehnologii со следующим соотношением компонентов (масс.ч.):
- Эпоксидная смола - 100
- 4,4′-диаминодифенилметан - 8,1
- 4,4′-диаминодифенилсульфон - 3,2
- Отвердитель УП 605/3 - 0,24
- Стеклоткань - 140.
Недостатком стеклотекстолита из данного состава является недостаточная стабильность линейных размеров, что может отрицательно сказаться на конечном продукте - многослойной печатной плате.
3
6
5
3
2
6
5
2
3
2
-8
-7
-8
-7
Задачей изобретения является: получение состава, применение которого позволит изготавливать стеклотекстолит с повышенным показателем стабильности линейных размеров, для достижения этой цели в состав эпоксидной матрицы вводятся кремнеорганическое вещество ди[окси{три(метилфенилсилокси)}] ди[окси{три(дифенилсилокси)}]титана общей формулы [HO(CHCHSiO)]Ti{[OSi(CH)]OH} и наполнитель - порошок сферических частиц полимера субмикронного размера (от 10 до 10 м) сополимера бутадиена, нитрила акриловой кислоты, стирола, метакриловой кислоты диаметром от 10 до 10 м, количество элементарных звеньев бутадиена составляет 60-80, количество элементарных звеньев нитрила акриловой кислоты составляет 45-60, количество элементарных звеньев стирола составляет 18-24, количество элементарных звеньев метакриловой кислоты составляет 1 и молекулярная масса составляет 650-2100 тыс.
Стеклотекстолит облицован медной фольгой, изготавливается прессованием фольги и стеклоткани пропитанной композицией из эпоксидной смолы упомянутого кремнеорганического вещества, отвердителей и упомянутого наполнителя. Для изготовления стеклотекстолита применялось три состава.
Пример 1.
Состав 1 (масс.ч.):
- эпоксидная диановая смола - 100 масс.ч.
- 4,4′-диаминодифенилсульфон - 20 масс.ч.
- ацетилацетонат никеля - 0,05 масс.ч.
- кремнеорганическое вещество - 1 масс.ч.
- упомянутый наполнитель - 2 масс.ч.
- стеклоткань - 175 масс.ч.
Пример 2. Как состав 1, но вместо 1 масс.ч. содержит 3 масс.ч. кремнеорганического вещества.
Пример 3. Как состав 1, но вместо 1 масс.ч. содержит 5 масс.ч. кремнеорганического вещества.
Сравнение разрабатываемого состава с аналогом представлено в таблице.
Как видно из таблицы, по результатам исследования состав 2 обладает наилучшими свойствами, однако все три примера из предлагаемого материала удовлетворяют высоким технологическим требованиям и позволяют изготавливать стеклотекстолит с высокой стабильностью линейных размеров.
Стеклотекстолит СФУ, по результатам проведенных испытаний, имеет следующий состав (масс.ч.):
- эпоксидная диановая смола - 100
- упомянутый наполнитель - 2
- кремнеорганическое вещество - 1-5
- 4,4′-диаминодифенилсульфон - 20
- ацетилацетонат никеля - 0,05
- стеклоткань - 175.
3
6
5
3
2
6
5
2
3
2
-8
-7
-8
-7
Изобретение представляет собой стеклотекстолит эпоксидной матрицы, в котором в состав эпоксидной матрицы введены кремнеорганическое вещество ди[окси{три(метилфенилсилокси)}]ди[окси{три(дифенилсилокси)}]титана общей формулы [НО(СНСНSiO)]Ti{[OSi(CH)]OH} и наполнитель - порошок сферических частиц полимера субмикронного размера (от 10 до 10 м) сополимера бутадиена, нитрила акриловой кислоты, стирола, метакриловой кислоты диаметром от 10 до 10 м, количество элементарных звеньев бутадиена составляет 60-80, количество элементарных звеньев нитрила акриловой кислоты составляет 45-60, количество элементарных звеньев стирола составляет 18-24, количество элементарных звеньев метакриловой кислоты составляет 1 и молекулярная масса составляет 650-2100 тыс, что позволило добиться нового технического результата. Технический результат - повышение стабильности линейных размеров стеклотекстолита до 0,01%.